(57)【要約】【課題】引張弾性率の低下を抑制しつつ、引張破断伸度が向上している樹脂成形体が得られる樹脂組成物の提供。【解決手段】セルロースアセテートプロピオネートと、ポリヒドロキシアルカノエートと、を有し、樹脂組成物全量に対する、前記セルロースアセテートプロピオネートの含有量（Ａ）と前記ポリヒドロキシアルカノエートの含有量（Ｂ）との比（（Ｂ）／（Ａ））が０．２以上４以下（質量比）であり、前記セルロースアセテートプロピオネートに対するプロピオニル基の含有量が３９質量％以上５１質量％以下である樹脂組成物。【選択図】なし【特許請求の範囲】
【請求項１】
セルロースアセテートプロピオネートと、
ポリヒドロキシアルカノエートと、
を有し、
樹脂組成物全量に対する、前記セルロースアセテートプロピオネートの含有量（Ａ）と前記ポリヒドロキシアルカノエートの含有量（Ｂ）との比（（Ｂ）／（Ａ））が０．２以上４以下（質量比）であり、前記セルロースアセテートプロピオネートに対するプロピオニル基の含有量が３９質量％以上５１質量％以下である樹脂組成物。
【請求項２】
前記ポリヒドロキシアルカノエートが、３−ヒドロキシブチレートと３−ヒドロキシヘキサノエートとの共重合体である請求項１に記載の樹脂組成物。
【請求項３】
前記３−ヒドロキシブチレートと３−ヒドロキシヘキサノエートとの共重合体に対する、前記３−ヒドロキシヘキサノエートの共重合比が、３モル％以上２０モル％以下である請求項２に記載の樹脂組成物。
【請求項４】
樹脂組成物全量に対する、前記セルロースアセテートプロピオネートおよび前記ポリヒドロキシアルカノエートの合計含有量が９０質量％以上である請求項１〜請求項３のいずれか１項に記載の樹脂組成物。
【請求項５】
樹脂組成物全量に対する、前記セルロースアセテートプロピオネートおよび前記ポリヒドロキシアルカノエートの合計含有量が１００質量％である請求項４に記載の樹脂組成物。
【請求項６】
さらに、可塑剤を含む請求項１〜請求項５のいずれか１項に記載の樹脂組成物。
【請求項７】
前記可塑剤が、アジピン酸エステルを含有する化合物である請求項６に記載の樹脂組成物。
【請求項８】
樹脂組成物全量に対する、前記可塑剤の含有量が１０質量％以下である請求項６又は請求項７に記載の樹脂組成物。
【請求項９】
請求項１〜請求項８のいずれか１項に記載の樹脂組成物を成形した樹脂成形体。
【請求項１０】
前記樹脂成形体が、射出成形体である請求項９に記載の樹脂成形体。
【発明の詳細な説明】
【技術分野】
【０００１】
本発明は、樹脂組成物および樹脂成形体に関する。
【背景技術】
【０００２】
従来、樹脂組成物としては種々のものが提供され、各種用途に使用されている。樹脂組成物は、特に、家電製品や自動車の各種部品、筐体等に使用されている。また、事務機器、電子電気機器の筐体などの部品にも熱可塑性樹脂が使用されている。
近年では、植物由来の樹脂が利用されており、従来から知られている植物由来の樹脂の一つにセルロース誘導体がある。
【０００３】
例えば、特許文献１には、「セルロースエステル樹脂と、アジピン酸エステルを含む化合物と、ポリヒドロキシアルカノエート樹脂と、を含有する樹脂組成物」が開示されている。
【先行技術文献】
【特許文献】
【０００４】
【特許文献１】特開２０１６−０６９４２３号公報
【発明の概要】
【発明が解決しようとする課題】
【０００５】
従来、セルロースの水酸基の一部がアセチル基およびプロピオニル基で置換されたセルロースアセテートプロピオネートに、アジピン酸エステルを含む化合物とポリヒドロキシアルカノエートとを配合した樹脂組成物を用いて得られた樹脂成形体が知られている。しかし、この樹脂成形体は、柔軟性が低いため、引張破断伸度が低い場合があった。
また、例えば、可塑剤を多量（例えば、２０質量％以上）に含有させること、ゴム材料を含有させること等により、樹脂成形体の引張破断伸度は向上するが、引張弾性率が低下する場合があった。
【０００６】
本発明の課題は、セルロースアセテートプロピオネートとポリヒドロキシアルカノエートとを含む樹脂組成物において、セルロースアセテートプロピオネートにおけるプロピオニル基の含有量が３９質量％未満である場合、若しくは５１質量％を超える場合、又は、セルロースアセテートプロピオネートの含有量（Ａ）とポリヒドロキシアルカノエートの含有量（Ｂ）との比（（Ｂ）／（Ａ））が０．２未満である場合、若しくは４を超える場合に比べ、引張弾性率の低下を抑制しつつ、引張破断伸度が向上している樹脂成形体が得られる樹脂組成物を提供することにある。
【課題を解決するための手段】
【０００７】
上記課題は、以下の本発明によって達成される。
【０００８】
請求項１に係る発明は、
セルロースアセテートプロピオネートと、
ポリヒドロキシアルカノエートと、
を有し、
樹脂組成物全量に対する、前記セルロースアセテートプロピオネートの含有量（Ａ）と前記ポリヒドロキシアルカノエートの含有量（Ｂ）との比（（Ｂ）／（Ａ））が０．２以上４以下（質量比）であり、前記セルロースアセテートプロピオネートに対するプロピオニル基の含有量が３９質量％以上５１質量％以下である樹脂組成物。
【０００９】
請求項２に係る発明は、
前記ポリヒドロキシアルカノエートが、３−ヒドロキシブチレートと３−ヒドロキシヘキサノエートとの共重合体である請求項１に記載の樹脂組成物。
【００１０】
請求項３に係る発明は、
前記３−ヒドロキシブチレートと３−ヒドロキシヘキサノエートとの共重合体に対する、前記３−ヒドロキシヘキサノエートの共重合比が、３モル％以上２０モル％以下である請求項２に記載の樹脂組成物。
【００１１】
請求項４に係る発明は、
樹脂組成物全量に対する、前記セルロースアセテートプロピオネートおよび前記ポリヒドロキシアルカノエートの合計含有量が９０質量％以上である請求項１〜請求項３のいずれか１項に記載の樹脂組成物。
請求項５に係る発明は、
樹脂組成物全量に対する、前記セルロースアセテートプロピオネートおよび前記ポリヒドロキシアルカノエートの合計含有量が１００質量％である請求項４に記載の樹脂組成物。
【００１２】
請求項６に係る発明は、
さらに、可塑剤を含む請求項１〜請求項５のいずれか１項に記載の樹脂組成物。
請求項７に係る発明は、
前記可塑剤が、アジピン酸エステルを含有する化合物である請求項６に記載の樹脂組成物。
請求項８に係る発明は、
樹脂組成物全量に対する、前記可塑剤の含有量が１０質量％以下である請求項６又は請求項７に記載の樹脂組成物。
【００１３】
請求項９に係る発明は、
請求項１〜請求項８のいずれか１項に記載の樹脂組成物を成形した樹脂成形体。
請求項１０に係る発明は、
前記樹脂成形体が、射出成形体である請求項９に記載の樹脂成形体。
【発明の効果】
【００１４】
請求項１に係る発明によれば、セルロースアセテートプロピオネートとポリヒドロキシアルカノエートとを含む樹脂組成物において、セルロースアセテートプロピオネートにおけるプロピオニル基の含有量が、３９質量％未満である場合、若しくは５１質量％を超える場合、又は、セルロースアセテートプロピオネートの含有量（Ａ）とポリヒドロキシアルカノエートの含有量（Ｂ）との比（（Ｂ）／（Ａ））が、０．２未満である場合、若しくは４を超える場合に比べ、引張弾性率の低下を抑制しつつ、引張破断伸度が向上している樹脂成形体が得られる樹脂組成物が提供される。
【００１５】
請求項２、３に係る発明によれば、ポリヒドロキシアルカノエートが、３−ヒドロキシブチレートの単独重合体である場合に比べ、引張弾性率の低下を抑制しつつ、引張破断伸度が向上している樹脂成形体が得られる樹脂組成物が提供される。
【００１６】
請求項４、５に係る発明によれば、セルロースアセテートプロピオネートとポリヒドロキシアルカノエートとの合計含有量が樹脂組成物全量に対して９０質量％未満である場合に比べ、引張弾性率の低下を抑制しつつ、引張破断伸度が向上している樹脂成形体が得られる樹脂組成物が提供される。
【００１７】
請求項６、７、８に係る発明によれば、セルロースアセテートプロピオネートにおけるプロピオニル基の含有量が３９質量％未満である場合、若しくは５１質量％を超える場合、又は、セルロースアセテートプロピオネートの含有量（Ａ）とポリヒドロキシアルカノエートの含有量（Ｂ）との比（（Ｂ）／（Ａ））が０．２未満である場合、若しくは４を超える場合に比べ、樹脂組成物が可塑剤を含んでいるときであっても、引張弾性率の低下を抑制しつつ、引張破断伸度が向上している樹脂成形体が得られる樹脂組成物が提供される。
【００１８】
請求項９、１０に係る発明によれば、セルロースアセテートプロピオネートとポリヒドロキシアルカノエートとを含む樹脂組成物において、セルロースアセテートプロピオネートにおけるプロピオニル基の含有量が、３９質量％未満である場合、若しくは５１質量％を超える場合、又は、セルロースアセテートプロピオネートの含有量（Ａ）とポリヒドロキシアルカノエートの含有量（Ｂ）との比（（Ｂ）／（Ａ））が、０．２未満である場合、若しくは４を超える場合の樹脂組成物を適用したときに比べ、引張弾性率の低下を抑制しつつ、引張破断伸度が向上している樹脂成形体が提供される。
【発明を実施するための形態】
【００１９】
以下、本発明の樹脂組成物および樹脂成形体の一例である実施形態について説明する。
【００２０】
＜樹脂組成物＞
本実施形態に係る樹脂組成物は、セルロースアセテートプロピオネートと、ポリヒドロキシアルカノエートとを有する。そして、セルロースアセテートプロピオネートは、セルロースアセテートプロピオネートに対するプロピオニル基の含有量が、３９質量％以上５１質量％以下である。また、樹脂組成物全量に対する、セルロースアセテートプロピオネートの含有量（Ａ）とポリヒドロキシアルカノエートの含有量（Ｂ）との比（（Ｂ）／（Ａ））が、０．２以上４以下（質量比）である。
【００２１】
従来、水酸基の一部がアシル基で置換されたセルロースアシレート（アシル化セルロース誘導体）は、非可食資源からなり、化学重合を必要としない一次誘導体であるため、環境に優しい樹脂材料である。また、強固な水素結合性から、樹脂材料としては高い弾性率を有する。しかし、強固な水素結合ゆえに、熱可塑性に乏しい。そのため、セルロースアシレートを用いて射出成形する場合、射出成形が可能となる温度を加えること、及び機械的負荷がかかることから、成形体が着色してしまう場合があった。
【００２２】
特開２０１６−０６９４２３号公報(特許文献１）には、セルロースエステルとアジピン酸エステルとポリヒドロキシアルカノエートとを含有する樹脂組成物を用いることで、成形温度の低温化、及び機械的負荷の軽減により、成形体の着色を改善した技術が開示されている。しかしながら、特許文献１に開示される樹脂組成物を成形した樹脂成形体は、柔軟性が低いため、引張破断伸度が低い場合があった。
また、可塑剤を多量（例えば、２０質量％以上）に含有させること、ゴム材料を含有させること等により、樹脂成形体の引張破断伸度は向上するが、引張弾性率が低下する場合があった。そのため、従来の樹脂組成物は、例えば、はめ込み部材（例えば、スナップフィット）、ねじ穴等を有する樹脂成形体の成形には適用し難い場合があった。
【００２３】
これに対し、本実施形態に係る樹脂組成物は、上記構成により、引張弾性率の低下を抑制しつつ、引張破断伸度が向上している樹脂成形体が得られる。この理由は定かではないが、以下のように推測される。
【００２４】
セルロースアセテートプロピオネートは、セルロースアセテートプロピオネートに対するプロピオニル基の含有量が３９質量％以上５１質量％以下であるとき、ポリヒドロキシアルカノエートの分子がセルロースアセテートプロピオネートの分子間に入り込みやすくなる。さらに、セルロースアセテートプロピオネートの分子間力の低下が抑制されやすくなる。そのため、セルロースアセテートプロピオネートと、ポリヒドロキシアルカノエートとの連続相が形成できると考えられる。その結果、セルロースの分子間力によって、引張弾性率の低下を抑制し、ポリヒドロキシアルカノエートによって引張破断伸度が向上すると考えられる。
【００２５】
また、セルロースアセテートプロピオネートの含有量（Ａ）とポリヒドロキシアルカノエートの含有量（Ｂ）との比（（Ｂ）／（Ａ））（質量比）が、０．２未満の場合は、引張破断伸度が向上する効果が低下する。一方、（（Ｂ）／（Ａ））が４を超えると、引張弾性率が低下する。これは、次のように考えられる。
セルロースアセテートプロピオネートの弾性率は比較的高いが、ポリヒドロキシアルカノエート（ＰＨＡ）のそれは低い。一方セルロースアセテートプロピオネートの引張伸度は小さく、ポリヒドロキシアルカノエートは非晶状態では大きく、結晶では小さい。ポリヒドロキシアルカノエートは結晶化速度が速いことから通常は引張破断伸度を低下させるが、本実施形態においては、ポリヒドロキシアルカノエートがセルロースアセテートプロピオネート分子間に均等に入り込むため、結晶化が妨げられ、引張破断伸度が向上し、且つ両者の分散が非常に均一なことから、セルロースアセテートプロピオネートの分子間力が残存することで、高い弾性率を維持できるものと考えている。
【００２６】
以上から、本実施形態に係る樹脂組成物は、上記構成を有することにより、引張弾性率の低下を抑制しつつ、引張破断伸度が向上している樹脂成形体が得られると推測される。
なお、本実施形態に係る樹脂組成物は、引張弾性率の低下を抑制しつつ、引張破断伸度が向上している樹脂成形体が得られるため、例えば、はめ込み部材（例えば、スナップフィット）、ねじ穴等する樹脂成形体へも好適に適用し得る。
【００２７】
以下、本実施形態に係る樹脂組成物の成分を詳細に説明する。
【００２８】
［セルロースアセテートプロピオネート］
本実施形態に係る樹脂組成物は、セルロースアセテートプロピオネートに対するプロピオニル基の含有量が、３９質量％以上５１質量％以下であるセルロースアセテートプロピオネートを含む。
ここで、セルロースアセテートプロピオネートは、水酸基の一部がアセチル基およびプロピオニル基で置換されたセルロース誘導体であり、具体的には、下記一般式（１）で表されるセルロース誘導体である。
【００２９】
【化１】
2018127579.tif 000002
【００３０】
一般式（１）中、Ｒ１、Ｒ２、及びＲ３は、それぞれ独立に、水素原子、アセチル基、又はプロピオニル基を表す。ｎは２以上の整数を表す。ただし、ｎ個のＲ１、ｎ個のＲ２、及びｎ個Ｒ３のうちの少なくとも一部はアセチル基及びプロピオニル基を表す。
【００３１】
一般式（１）中、ｎの範囲は特に制限されないが、重量平均分子量の範囲に応じて決定されればよい。例えば、５０以上３００以下が挙げられる。
【００３２】
−重量平均分子量−
アセチルプロピオニルセルロースの重量平均分子量は、引張弾性率の低下を抑制しつつ、引張破断伸度が向上している樹脂成形体が得られる点で、１万以上１０万以下が好ましく、３万以上８万以下がより好ましい。
【００３３】
重量平均分子量（Ｍｗ）は、ジメチルアセトアミド／塩化リチウム＝９０／１０溶液を用い、ゲルパーミエーションクロマトグラフィ装置（ＧＰＣ装置：東ソー社製、ＨＬＣ−８３２０ＧＰＣ、カラム：ＴＳＫｇｅｌα−Ｍ）にてポリスチレン換算で測定する。
【００３４】
−プロピオニル基の含有量−
セルロースアセテートプロピオネートにおいて、セルロースアセテートプロピオネートに対するプロピオニル基の含有量は、３９質量％以上５１質量％以下である。引張弾性率の低下を抑制しつつ、引張破断伸度がより向上している樹脂成形体が得られる点で、４０質量％以上５０質量％以下であることが好ましく、４１質量％以上４９質量％以下であることがより好ましい。
【００３５】
−アセチル基の含有量−
セルロースアセテートプロピオネートにおいて、セルロースアセテートプロピオネートに対するアセチル基の含有量は、引張弾性率の低下を抑制しつつ、引張破断伸度がより向上している樹脂成形体が得られる点で、０．１質量％以上１０質量％以下であることがよく、０．５質量％以上５質量％以下が好ましい。
【００３６】
−プロピオニル基の含有量とアセチル基の含有量との比−
プロピオニル基の含有量を（ＭＰｒ）、アセチル基の含有量を（ＭＡｃ）としたとき、プロピオニル基の含有量（ＭＰｒ）とアセチル基の含有量（ＭＰｒ）との含有比率（（ＭＡｃ）／（ＭＰｒ））は、質量比で、０．００５以上０．１以下（好ましくは、０．０１以上０．０７以下）であることがよい。両者の含有比率が、この範囲であることで、引張弾性率の低下を抑制しつつ、引張破断伸度がより向上している樹脂成形体が得られる。
【００３７】
ここで、プロピオニル基の含有量、及びアセチル基の含有量は、以下の方法により求められる。
Ｈ１−ＮＭＲにて、アセチル由来ピークとプロピオニル由来ピークおよび水酸基由来ピークの積分値から算出する。
そして、この方法によって求められたプロピオニル基の含有量、及びアセチル基の含有量から、両者の含有比率（（ＭＡｃ）／（ＭＰｒ））（質量比）を求める。
【００３８】
セルロースアセテートプロピオネートの製造方法は、特に制限はなく、例えば、セルロースに対し、アシル化、及び、低分子量化（解重合）、並びに、必要に応じて、脱アセチル化を行う方法が挙げられる。また、市販品のセルロースアセテートプロピオネートを、予め定められた重量平均分子量となるように、低分子量化（解重合）等を行って製造してもよい。
【００３９】
［ポリヒドロキシアルカノエート］
本実施形態に係る樹脂組成物は、ポリヒドロキシアルカノエートを含有する。ポリヒドロキシアルカノエートは、具体的に、例えば、一般式（２）で表される化学構造を有する樹脂が挙げられる。
【００４０】
【化２】
2018127579.tif 000003
（一般式（２）中、Ｒ１１は、炭素数１以上１０以下のアルキレン基を表す。ｐは、２以上の整数を表す。）
【００４１】
一般式（２）中、Ｒ１１が表すアルキレン基としては、炭素数３以上６以下のアルキレン基が望ましい。Ｒ１１が表すアルキレン基は、直鎖状、分岐状のいずれであってもよいが、樹脂成形体の引張弾性率の低下を抑制しつつ、引張破断伸度が向上している樹脂成形体が得られる点から、分岐状が好ましい。
【００４２】
ここで、一般式（２）中、Ｒ１１がアルキレン基を表すとは、１）Ｒ１１が同じアルキレン基を表す［Ｏ−Ｒ１１−Ｃ（＝Ｏ）−］構造を有すること、２）Ｒ１１が異なるアルキレン基（Ｒ１１が炭素数又は分岐が異なるアルキレン基）を表す複数の［Ｏ−Ｒ１１−Ｃ（＝Ｏ）−］構造（即ち、［Ｏ−Ｒ１１Ａ−Ｃ（＝Ｏ）−］［Ｏ−Ｒ１１Ｂ−Ｃ（＝Ｏ）−］構造）を有することを示している。
つまり、ポリヒドロキシアルカノエートは、１種のヒドロキシアルカノエート（ヒドロキシアルカン酸）の単独重合体であってもよいし、２種以上のヒドロキシアルカノエート（ヒドロキシアルカン酸）の共重合体であってもよい。
【００４３】
一般式（２）中、ｐの上限は特に限定されないが、例えば、２００００以下が挙げられる。ｐの範囲は、引張弾性率の低下を抑制しつつ、引張破断伸度が向上している樹脂成形体が得られる点から、５００以上１００００以下が好ましく、１０００以上８０００以下がより好ましい。
【００４４】
ポリヒドロキシアルカノエートを形成するヒドロキシアルカン酸としては、乳酸、２−ヒドロキシ酪酸、３−ヒドロキシ酪酸、４−ヒドロキシ酪酸、２−ヒドロキシ−３−メチル酪酸、２−ヒドロキシ−３，３−ジメチル酪酸、３−ヒドロキシ吉草酸、４−ヒドロキシ吉草酸、５−ヒドロキシ吉草酸、３−ヒドロキシヘキサン酸、２−ヒドロキシカプロン酸、２−ヒドロキシイソカプロン酸、６−ヒドロキシカプロン酸、３−ヒドロキシプロピオン酸、３−ヒドロキシ−２，２−ジメチルプロピオン酸、３−ヒドロキシヘキサン酸、２−ヒドロキシ−ｎ−オクタン酸等が挙げられる。
【００４５】
これらの中でも、ポリヒドロキシアルカノエートは、引張弾性率の低下を抑制しつつ、引張破断伸度が向上している樹脂成形体が得られる点で、炭素数２以上４以下の分岐状のヒドロキシアルカン酸と炭素数５以上７以上の分岐状のヒドロキシアルカン酸との共重合体（但し、炭素数はカルボキシ基の炭素も含む数である。）が好ましい。特に、３−ヒドロキシ酪酸と３−ヒドロキシカプロン酸との共重合体（３−ヒドロキシブチレートと３−ヒドロキシヘキサノエートとの共重合体）がより好ましい。
【００４６】
ポリヒドロキシアルカノエートが、３−ヒドロキシブチレートと３−ヒドロキシヘキサノエートとの共重合体である場合、３−ヒドロキシブチレートと３−ヒドロキシヘキサノエートとの共重合体に対する３−ヒドロキシヘキサノエートの共重合比は、３モル％以上２０モル％以下であることがよく、４モル％以上１５モル％以下であることが好ましく、５モル％以上１２モル％以下であることがより好ましい。３−ヒドロキシヘキサノエートの共重合比が３モル％以上２０モル％以下の範囲であることで、引張弾性率の低下を抑制しつつ、引張破断伸度が向上している樹脂成形体が得られやすくなる。
【００４７】
なお、３−ヒドロキシブチレートと３−ヒドロキシヘキサノエートとの共重合体に対する３−ヒドロキシヘキサノエートの共重合比の測定方法は、以下のようにして測定する。
Ｈ１−ＮＭＲを用い、ヘキサノエート末端とブチレート末端由来のピークの積分値からヘキサノエート比率を算出する。
【００４８】
ポリヒドロキシアルカノエートの重量平均分子量（Ｍｗ）は、１０，０００以上１，０００，０００以下（好ましくは５０，０００以上８００，０００以下、より好ましくは１００，０００以上６００，０００以下）であることがよい。
ポリヒドロキシアルカノエートの重量平均分子量（Ｍｗ）が上記範囲であると、引張弾性率の低下を抑制しつつ、引張破断伸度が向上している樹脂成形体が得られる点が得られやすくなる。
【００４９】
ポリヒドロキシアルカノエートの重量平均分子量（Ｍｗ）は、ゲルパーミエーションクロマトグラフ（ＧＰＣ）により測定される値である。具体的には、ＧＰＣによる分子量測定は、測定装置として東ソー（株）製、ＨＰＬＣ１１００を用い、東ソー（株）製カラム・ＴＳＫｇｅｌ  ＧＭＨＨＲ−Ｍ＋ＴＳＫｇｅｌ  ＧＭＨＨＲ−Ｍ（７．８ｍｍＩ．Ｄ．３０ｃｍ）を使用し、クロロホルム溶媒で行う。そして、重量平均分子量は、この測定結果から単分散ポリスチレン標準試料により作成した分子量校正曲線を使用して算出する。
【００５０】
以下、ポリヒドロキシアルカノエートの具体例を示すが、これに限られるわけではない。
【００５１】
【化３】
2018127579.tif 000004
【００５２】
［セルロースアセテートプロピオネートとポリヒドロキシアルカノエートとの含有比］
樹脂組成物中のセルロースアセテートプロピオネートの含有量を（Ａ）、ポリヒドロキシアルカノエートの含有量を（Ｂ）としたときの（Ａ）と（Ｂ）との含有比率（Ｂ）／（Ａ）は、質量比で、０．２以上４以下である。この範囲であると、引張弾性率の低下を抑制しつつ、引張破断伸度が向上している樹脂成形体が得られやすくなる。（Ｂ）／（Ａ）は、０．３以上３以下であることが好ましく、０．３以上２以下であることがさらに好ましい。
【００５３】
［セルロースアセテートプロピオネート、及びポリヒドロキシアルカノエートの含有量］
セルロースアセテートプロピオネートは、引張弾性率の低下を抑制しつつ、引張破断伸度が向上している樹脂成形体が得られやすくなる点で、１５質量％以上８５質量％以下であることがよい。セルロースアセテートプロピオネートの好適な下限値は、樹脂組成物全量に対し、２０質量％以上であることがよく、２５質量％以上であることがよい。また、セルロースアセテートプロピオネートの好適な上限値は、８０質量％以下であることがよく、７５質量％以下であることがよい。
【００５４】
ポリヒドロキシアルカノエートは、同様の点で、樹脂組成物全量に対し、１５質量％以上８５質量％以下であることがよい。ポリヒドロキシアルカノエートの好適な下限値は、樹脂組成物全量に対し、２０質量％以上であることがよく、２５質量％以上であることがよい。また、ポリヒドロキシアルカノエートの好適な上限値は、８０質量％以下であることがよく、７５質量％以下であることがよい。
【００５５】
なお、セルロースアセテートプロピオネート、及びポリヒドロキシアルカノエートの合計含有量は、樹脂組成物全量に対して、９０質量％以上であることがよく、９５質量％以上であることがより好ましい。１００質量％であってもよい。
【００５６】
［その他の成分］
（可塑剤）
本実施形態に係る樹脂組成物は、さらに、可塑剤を含んでいてもよい。
可塑剤としては、例えば、アジピン酸エステル含有化合物、ポリエーテルエステル化合物、縮合りん酸エステル化合物、セバシン酸エステル化合物、グリコールエステル化合物、酢酸エステル化合物、二塩基酸エステル化合物、リン酸エステル化合物、フタル酸エステル化合物、樟脳、クエン酸エステル化合物、ステアリン酸エステル化合物、金属石鹸、ポリオール化合物、ポリアルキレンオキサイド化合物等が挙げられる。
これらの中でも、アジピン酸エステル含有化合物、ポリエーテルエステル化合物が好ましく、アジピン酸エステル含有化合物がより好ましい。
【００５７】
−アジピン酸エステル含有化合物−
アジピン酸エステル含有化合物（アジピン酸エステルを含む化合物）とは、アジピン酸エステル単独の化合物、又は、アジピン酸エステルとアジピン酸エステル以外の成分（アジピン酸エステルとは異なる化合物）との混合物であることを示す。但し、アジピン酸エステル含有化合物は、アジピン酸エステルを全成分に対して５０質量％以上で含むことがよい。
【００５８】
アジピン酸エステルとしては、例えば、アジピン酸ジエステル、アジピン酸ポリエステルが挙げられる。具体的には、下記一般式（ＡＥ−１）で示されるアジピン酸ジエステル、及び下記一般式（ＡＥ−２）で示されるアジピン酸ポリエステル等が挙げられる。
【００５９】
【化４】
2018127579.tif 000005
【００６０】
一般式（ＡＥ−１）及び（ＡＥ−２）中、ＲＡＥ１及びＲＡＥ２は、それぞれ独立に、アルキル基、又はポリオキシアルキル基［−（ＣｘＨ２Ｘ−Ｏ）ｙ−ＲＡ１］（但し、ＲＡ１はアルキル基を表す。ｘは１以上６以下の整数を表す。ｙは１以上６以下の整数を表す。）を表す。
ＲＡＥ３は、アルキレン基を表す。
ｍ１は、１以上５以下の整数を表す。
ｍ２は、１以上１０以下の整数を表す。
【００６１】
一般式（ＡＥ−１）及び（ＡＥ−２）中、ＲＡＥ１及びＲＡＥ２が表すアルキル基は、炭素数１以上６以下のアルキル基が好ましく、炭素数１以上４以下のアルキル基がより好ましい。ＲＡＥ１及びＲＡＥ２が表すアルキル基は、直鎖状、分岐状、環状のいずれでもよいが、直鎖状、分岐状が好ましい。
【００６２】
一般式（ＡＥ−１）及び（ＡＥ−２）中、ＲＡＥ１及びＲＡＥ２が表すポリオキシアルキル基［−（ＣｘＨ２Ｘ−Ｏ）ｙ−ＲＡ１］において、ＲＡ１が表すアルキル基は、炭素数１以上６以下のアルキル基が好ましく、炭素数１以上４以下のアルキル基がより好ましい。ＲＡ１が表すアルキル基は、直鎖状、分岐状、環状のいずれでもよいが、直鎖状、分岐状が好ましい。ｘは、１以上６以下の整数を表す。ｙは、１以上６以下の整数を表す。
【００６３】
一般式（ＡＥ−２）中、ＲＡＥ３が表すアルキレン基は、炭素数１以上６以下のアルキレン基が好ましく、炭素数１以上４以下のアルキレン基がより好ましい。アルキレン基は、直鎖状、分岐状、環状のいずれでもよいが、直鎖状、分岐状が好ましい。
【００６４】
一般式（ＡＥ−１）及び（ＡＥ−２）中、各符号が表す基は、置換基で置換されていてもよい。置換基としては、アルキル基、アリール基、ヒドロキシル基等が挙げられる。
【００６５】
アジピン酸エステルの分子量（または重量平均分子量）は、１００以上１００００以下が好ましく、２００以上３０００以下がより好ましい。なお、重量平均分子量は、前述のポリエーテルエステル化合物の重量平均分子量と同様の測定方法により測定された値である。
【００６６】
以下、アジピン酸エステル含有化合物の具体例を示すが、これに限られるわけではない。
【００６７】
【化５】
2018127579.tif 000006
【００６８】
−ポリエーテルエステル化合物−
ポリエーテルエステル化合物として具体的には、例えば、一般式（ＥＥ）で表されるポリエーテルエステル化合物が挙げられる。
【００６９】
【化６】
2018127579.tif 000007
【００７０】
一般式（ＥＥ）中、ＲＥＥ１及びＲＥＥ２はそれぞれ独立に、炭素数２以上１０以下のアルキレン基を表す。ＡＥＥ１及びＡＥＥ２はそれぞれ独立に、炭素数１以上６以下のアルキル基、炭素数６以上１２以下のアリール基、又は、炭素数７以上１８以下のアラルキル基を表す。ｍは、１以上の整数を表す。
【００７１】
一般式（ＥＥ）中、ＲＥＥ１が表すアルキレン基としては、炭素数３以上１０以下のアルキレン基が好ましく、炭素数３以上６以下のアルキレン基がより好ましい。ＲＥＥ１が表すアルキレン基は、直鎖状、分岐状、及び環式のいずれであってもよいが、直鎖状が好ましい。
ＲＥＥ１が表すアルキレン基の炭素数を３以上にすると、樹脂組成物の流動性の低下が抑制され、熱可塑性が発現しやすくなる。ＲＥＥ１が表すアルキレン基の炭素数を１０以下又はＲＥＥ１が表すアルキレン基を直鎖状にすると、セルロースアセテートプロピオネートとの親和性が高まりやすくなる。このため、ＲＥＥ１が表すアルキレン基を直鎖状とし、且つ炭素数を上記範囲とすると、樹脂組成物の成形性が向上する。
これら観点から、特に、ＲＥＥ１が表すアルキレン基は、ｎ−ヘキシレン基（−（ＣＨ２）６−）が好ましい。つまり、ポリエーテルエステル化合物は、ＲＥＥ１としてｎ−ヘキシレン基（−（ＣＨ２）６−）を表す化合物であることが好ましい。
【００７２】
一般式（ＥＥ）中、ＲＥＥ２が表すアルキレン基としては、炭素数３以上１０以下のアルキレン基が好ましく、炭素数３以上６以下のアルキレン基がより好ましい。ＲＥＥ２が表すアルキレン基は、直鎖状、分岐状、及び環式のいずれであってもよいが、直鎖状が好ましい。
ＲＥＥ２が表すアルキレン基の炭素数を３以上にすると、樹脂組成物の流動性の低下が抑制され、熱可塑性が発現しやすくなる。ＲＥＥ２が表すアルキレン基の炭素数を１０以下又はＲＥＥ２が表すアルキレン基を直鎖状にすると、セルロースアセテートプロピオネートとの親和性が高まりやすくなる。このため、ＲＥＥ２が表すアルキレン基を直鎖状とし、且つ炭素数を上記範囲とすると、樹脂組成物の成形性が向上する。
これら観点から、特に、ＲＥＥ２が表すアルキレン基は、ｎ−ブチレン基（−（ＣＨ２）４−）が好ましい。つまり、ポリエーテルエステル化合物は、ＲＥＥ２としてｎ−ブチレン基（−（ＣＨ２）４−）を表す化合物であることが好ましい。
【００７３】
一般式（ＥＥ）中、ＡＥＥ１、及びＡＥＥ２が表すアルキル基は、炭素数１以上６以下のアルキル基であり、炭素数２以上４以下のアルキル基がより好ましい。ＡＥＥ１、及びＡＥＥ２が表すアルキル基は、直鎖状、分岐状、及び環式のいずれであってもよいが、分岐状が好ましい。
ＡＥＥ１、及びＡＥＥ２が表すアリール基は、炭素数６以上１２以下のアリール基であり、フェニル基、ナフチル基等の無置換アリール基、又はｔ−ブチルフェニル基、ヒドロキシフェニル基等の置換フェニル基が挙げられる。
ＡＥＥ１、及びＡＥＥ２が表すアラルキル基としては、−ＲＡ−Ｐｈで示される基である。ＲＡは、直鎖状又は分岐状の炭素数１以上６以下（好ましくは炭素数２以上４以下）のアルキレン基を表す。Ｐｈは、無置換フェニル基、又は直鎖状若しくは分岐状の炭素数１以上６以下（好ましくは炭素数２以上６以下）のアルキル基で置換された置換フェニル基を表す。アラルキル基として具体的には、例えば、ベンジル基、フェニルメチル基（フェネチル基）、フェニルプロピル基、フェニルブチル基等の無置換アラルキル基、又はメチルベンジル基、ジメチルベンジル基、メチルフェネチル基等の置換アラルキル基が挙げられる。
【００７４】
ＡＥＥ１、及びＡＥＥ２の少なくとも一方は、アリール基又はアラルキル基を表すことが好ましい。つまり、ポリエーテルエステル化合物は、ＡＥＥ１、及びＡＥＥ２の少なくとも一方としてアリール基（好ましくはフェニル基）又はアラルキル基を表す化合物であることが好ましく、ＡＥＥ１、及びＡＥＥ２の双方としてアリール基（好ましくはフェニル基）又はアラルキル基を表す化合物であることが好ましい。
【００７５】
次に、ポリエーテルエステル化合物の特性について説明する。
【００７６】
ポリエーテルエステル化合物の重量平均分子量（Ｍｗ）は、４５０以上６５０以下が好ましく、５００以上６００以下がより好ましい。
重量平均分子量（Ｍｗ）を４５０以上にすると、ブリード（析出する現象）し難くなる。重量平均分子量（Ｍｗ）を６５０以下にすると、セルロースアセテートプロピオネートとの親和性が高まりやすくなる。このため、重量平均分子量（Ｍｗ）を上記範囲にすると、樹脂組成物の成形性が向上する。
なお、ポリエーテルエステル化合物の重量平均分子量（Ｍｗ）は、ゲルパーミエーションクロマトグラフ（ＧＰＣ）により測定される値である。具体的には、ＧＰＣによる分子量測定は、測定装置として東ソー（株）製、ＨＰＬＣ１１００を用い、東ソー（株）製カラム・ＴＳＫｇｅｌ  ＧＭＨＨＲ−Ｍ＋ＴＳＫｇｅｌ  ＧＭＨＨＲ−Ｍ（７．８ｍｍＩ．Ｄ．３０ｃｍ）を使用し、クロロホルム溶媒で行う。そして、重量平均分子量は、この測定結果から単分散ポリスチレン標準試料により作成した分子量校正曲線を使用して算出する。
【００７７】
ポリエーテルエステル化合物の２５℃における粘度は、３５ｍＰａ・ｓ以上５０ｍＰａ・ｓ以下が好ましく、４０ｍＰａ・ｓ以上４５ｍＰａ・ｓ以下がより好ましい。
粘度を３５ｍＰａ・ｓ以上にすると、セルロースアセテートプロピオネートへの分散性が向上しやすくなる。粘度を５０ｍＰａ・ｓ以下にすると、ポリエーテルエステル化合物の分散の異方性が出現し難くなる。このため、粘度を上記範囲にすると、樹脂組成物の成形性が向上する。
なお、粘度は、Ｅ型粘度計により測定される値である。
【００７８】
ポリエーテルエステル化合物の溶解度パラメータ（ＳＰ値）が、９．５以上９．９以下が好ましく、９．６以上９．８以下がより好ましい。
溶解度パラメータ（ＳＰ値）を９．５以上９．９以下にすると、セルロースアセテートプロピオネートへの分散性が向上しやすくなる。
溶解度パラメータ（ＳＰ値）は、Ｆｅｄｏｒの方法により算出された値である、具体的には、溶解度パラメータ（ＳＰ値）は、例えば、Ｐｏｌｙｍ．Ｅｎｇ．Ｓｃｉ．，ｖｏｌ．１４，ｐ．１４７（１９７４）の記載に準拠し、下記式によりＳＰ値を算出する。
式：ＳＰ値＝√（Ｅｖ／ｖ）＝√（ΣΔｅｉ／ΣΔｖｉ）
（式中、Ｅｖ：蒸発エネルギー（ｃａｌ／ｍｏｌ）、ｖ：モル体積（ｃｍ３／ｍｏｌ）、Δｅｉ：それぞれの原子又は原子団の蒸発エネルギー、Δｖｉ：それぞれの原子又は原子団のモル体積)
なお、溶解度パラメータ（ＳＰ値）は、単位として（ｃａｌ／ｃｍ３）１／２を採用するが、慣行に従い単位を省略し、無次元で表記する。
【００７９】
以下、ポリエーテルエステル化合物の具体例を示すが、これに限られるわけではない。
【００８０】
【化７】
2018127579.tif 000008
【００８１】
本実施形態に係る樹脂組成物が可塑剤を含む場合、樹脂組成物の全量に対する含有量は特に制限されるものではない。可塑剤を含有していても、引張弾性率の低下を抑制しつつ、引張破断伸度が向上している樹脂成形体が得られやすくなる点で、樹脂組成物の全量に対する含有量は、１０質量％以下（好ましくは５質量％以下）であることがよい。同様の点で、可塑剤は０質量％でもよい。ここで、「０質量％」とはその他の成分を含まないことを意味する。なお、可塑剤の含有量が上記範囲であると、可塑剤のブリードも抑制されやすくなる。
【００８２】
（可塑剤以外のその他の成分）
本実施形態に係る樹脂組成物は、必要に応じて、さらに、上述した以外のその他の成分を含んでいてもよい。その他の成分としては、例えば、難燃剤、相溶化剤、酸化防止剤、離型剤、耐光剤、耐候剤、着色剤、顔料、改質剤、ドリップ防止剤、帯電防止剤、加水分解防止剤、充填剤、補強剤（ガラス繊維、炭素繊維、タルク、クレー、マイカ、ガラスフレーク、ミルドガラス、ガラスビーズ、結晶性シリカ、アルミナ、窒化ケイ素、窒化アルミニウム、ボロンナイトライド等）などが挙げられる。
また、必要に応じて、酢酸放出を防ぐための受酸剤、反応性トラップ剤などの成分（添加剤）を添加してもよい。受酸剤としては、例えば、酸化マグネシウム、酸化アルミニウムなどの酸化物；水酸化マグネシウム、水酸化カルシウム、水酸化アルミニウム、ハイドロタルサイトなどの金属水酸化物；炭酸カルシウム；タルク；などが挙げられる。
反応性トラップ剤としては、例えば、エポキシ化合物、酸無水物化合物、カルボジイミドなどが挙げられる。
これらの成分の含有量は、樹脂組成物全量に対してそれぞれ、０質量％以上５質量％以下であることが好ましい。ここで、「０質量％」とはその他の成分を含まないことを意味する。
【００８３】
本実施形態に係る樹脂組成物は、上記樹脂（セルロースアセテートプロピオネート、及びポリヒドロキシアルカノエート）以外の他の樹脂を含有していてもよい。但し、他の樹脂を含む場合、樹脂組成物の全量に対する他の樹脂の含有量は、５質量％以下がよく、１質量％未満であることが好ましい。他の樹脂は、含有しないこと（つまり０質量％）がより好ましい。
他の樹脂としては、例えば、従来公知の熱可塑性樹脂が挙げられ、具体的には、ポリカーボネート樹脂；ポリプロピレン樹脂；ポリエステル樹脂；ポリオレフィン樹脂；ポリエステルカーボネート樹脂；ポリフェニレンエーテル樹脂；ポリフェニレンスルフィド樹脂；ポリスルホン樹脂；ポリエーテルスルホン樹脂；ポリアリーレン樹脂；ポリエーテルイミド樹脂；ポリアセタール樹脂；ポリビニルアセタール樹脂；ポリケトン樹脂；ポリエーテルケトン樹脂；ポリエーテルエーテルケトン樹脂；ポリアリールケトン樹脂；ポリエーテルニトリル樹脂；液晶樹脂；ポリベンズイミダゾール樹脂；ポリパラバン酸樹脂；芳香族アルケニル化合物、メタクリル酸エステル、アクリル酸エステル、およびシアン化ビニル化合物からなる群より選ばれる１種以上のビニル単量体を、重合若しくは共重合させて得られるビニル系重合体若しくは共重合体；ジエン−芳香族アルケニル化合物共重合体；シアン化ビニル−ジエン−芳香族アルケニル化合物共重合体；芳香族アルケニル化合物−ジエン−シアン化ビニル−Ｎ−フェニルマレイミド共重合体；シアン化ビニル−（エチレン−ジエン−プロピレン（ＥＰＤＭ））−芳香族アルケニル化合物共重合体；塩化ビニル樹脂；塩素化塩化ビニル樹脂；などが挙げられる。また、コアシェル型のブタジエン−メチルメタクリレート共重合体も挙げられる。これら樹脂は、１種を単独で用いてもよく、２種以上を併用してもよい。
【００８４】
［樹脂組成物の製造方法］
本実施形態に係る樹脂組成物は、例えば、セルロースアセテートプロピオネート、及びポリヒドロキシアルカノエートを含む樹脂組成物を調製する工程を有する。
本実施形態に係る樹脂組成物は、セルロースアセテートプロピオネート、及びポリヒドロキシアルカノエートと、必要に応じて、可塑剤、その他の成分等と、を含む混合物を溶融混練することにより製造される。他に、本実施形態に係る樹脂組成物は、例えば、上記成分を溶剤に溶解することによっても製造される。
溶融混練の手段としては公知の手段が挙げられ、具体的には、例えば、二軸押出機、ヘンシェルミキサー、バンバリーミキサー、単軸スクリュー押出機、多軸スクリュー押出機、コニーダ等が挙げられる。
【００８５】
＜樹脂成形体＞
本実施形態に係る樹脂成形体は、本実施形態に係る樹脂組成物を含む。つまり、本実施形態に係る樹脂成形体は、本実施形態に係る樹脂組成物と同じ組成で構成されている。
【００８６】
本実施形態に係る樹脂成形体の成形方法は、形状の自由度が高い点で、射出成形が好ましい。この点で、樹脂成形体は、射出成形によって得られた射出成形体であることが好ましい。
射出成形のシリンダ温度は、例えば２００℃以上３００℃以下であり、好ましくは２４０℃以上２８０℃以下である。射出成形の金型温度は、例えば４０℃以上９０℃以下であり、６０℃以上８０℃以下がより好ましい。
射出成形は、例えば、日精樹脂工業社製ＮＥＸ５００、日精樹脂工業社製ＮＥＸ１５０、日精樹脂工業社製ＮＥＸ７００００、日精樹脂工業社製ＰＮＸ４０、住友機械社製ＳＥ５０Ｄ等の市販の装置を用いて行ってもよい。
【００８７】
本実施形態に係る樹脂成形体を得るための成形方法は、前述の射出成形に限定されず、例えば、押し出し成形、ブロー成形、熱プレス成形、カレンダ成形、コーティング成形、キャスト成形、ディッピング成形、真空成形、トランスファ成形などを適用してよい。
【００８８】
本実施形態に係る樹脂成形体は、電子・電気機器、事務機器、家電製品、自動車内装材、容器などの用途に好適に用いられる。より具体的には、電子・電気機器や家電製品の筐体；電子・電気機器や家電製品の各種部品；自動車の内装部品；ＣＤ−ＲＯＭやＤＶＤ等の収納ケース；食器；飲料ボトル；食品トレイ；ラップ材；フィルム；シート；などである。
【実施例】
【００８９】
以下に実施例を挙げて本発明をさらに詳細に説明するが、本発明はこれらの実施例に制限されるものではない。なお、特に断りのない限り「部」は「質量部」を表す。
【００９０】
＜セルロースアセテートプロピオネートの準備＞
（セルロースアセテートプロピオネート（ＣＡＰ１〜ＣＡＰ３）の準備）
下記市販のセルロースアセテートプロピオネート３種を準備した。
ＣＡＰ−４８２−０．５を、セルロースアセテートプロピオネート（ＣＡＰ１）、ＣＡＰ５０４−０．２を、セルロースアセテートプロピオネート（ＣＡＰ２）、ＣＡＰ４８２−２０を、セルロースアセテートプロピオネート（ＣＡＰ３）として準備した（いずれも、イーストマンケミカル社製）。
【００９１】
（セルロースアセテートプロピオネート（ＣＡＰ４）の合成）
アシル化：セルロース粉末（日本製紙ケミカル社製、ＫＣフロックＷ５０）３部、硫酸０．１５部、酢酸３０部と無水酢酸０．０９部と無水プロピオン酸１．５部を反応容器に入れ、２０℃で４時間攪拌した。
洗浄：撹拌終了後、フィルタープレス（栗田機械社製、ＳＦ（ＰＰ））を用い、純水にて電導度が５０μＳ以下になるまで洗浄後、乾燥した。
後処理：乾燥後の白色粉末３部に０．２部の酢酸カルシウムと３０部の純水を加え、２５℃で２時間攪拌した後、ろ過し、得られた粉末を６０℃で７２時間乾燥し、セルロースアセテートプロピオネート（ＣＡＰ４）を約２．５部を得た。
【００９２】
（セルロースアセテートプロピオネート（ＣＡＰ５）の合成）
アシル化に用いる無水プロピオン酸１．５部を、４部とした以外は（ＣＡＰ４）の合成と同様にしてセルロースアセテートプロピオネート（ＣＡＰ５）を得た。
【００９３】
＜セルロースアセテートの準備＞
（セルロースアセテート（ＣＡ１）の準備）
市販のセルロースアセテート（ダイセル製、Ｌ５０）を、セルロースアセテート（ＣＡ１）として準備した。
【００９４】
＜セルロースアセテートブチレートの準備＞
（セルロースアセテートブチレート（ＣＡＢ１）の準備）
市販のセルロースアセテートブチレート（イーストマンケミカル社製、ＣＡＢ−３８１−２０）を、セルロースアセテートブチレート（ＣＡＢ１）として準備した。
【００９５】
＜重量平均分子量、アセチル基、プロピオニル基の含有量の測定＞
セルロースアセテートプロピオネートの重量平均分子量の測定、及びセルロースアセテートプロピオネートに対するアセチル基、プロピオニル基の含有量の測定は、既述の方法にしたがって測定した。
セルロースアセテートプロピオネートの重量平均分子量（Ｍｗ）、及びセルロースアセテートプロピオネートに対するアセチル基とプロピオニル基との含有量を測定した結果を表１にまとめる。また、セルロースアセテートの重量平均分子量（Ｍｗ）、及びセルロースアセテートに対するアセチル基の含有量を測定した結果を表１にまとめる。
【００９６】
【表１】
2018127579.tif 000009
【００９７】
＜ポリヒドロキシアルカノエートの準備＞
（ポリヒドロキシアルカノエート（ＨＡ１）〜（ＨＡ４）の準備）
ポリヒドロキシアルカノエート（ＨＡ１）〜（ＨＡ４）として、下記市販品を準備した。
アオニレックスＸ１３１Ａを、ポリヒドロキシアルカノエート（ＨＡ１）、アオニレックスＸ１５１Ａを、ポリヒドロキシアルカノエート（ＨＡ２）、及びアオニレックスＸ３３１Ｎを、ポリヒドロキシアルカノエート（ＨＡ３）とした（いずれも、カネカ社製）。
また、バイオポール（ゼネカ社製）を、ポリヒドロキシアルカノエート（ＨＡ４）とした。
準備した各ポリヒドロキシアルカノエートの重量平均分子量と、ポリヒドロキシアルカノエート中のヒドロキシヘキサノエートの共重合比（モル％）を表２にまとめる。
【００９８】
【表２】
2018127579.tif 000010
【００９９】
＜その他添加剤の準備＞
（その他添加剤（ＡＤ１）〜（ＡＤ３）の準備）
その他添加剤として、次の可塑剤を準備した。
市販のアジピン酸エステル含有化合物（大八化学工業社製、Ｄａｉｆａｔｔｙ１０１）を、可塑剤（ＡＤ１）、ポリエーテルエステル化合物（ＡＤＥＫＡ社製、ＲＳ−１０００）を、可塑剤（ＡＤ２）、ジエチルヘキシルアジペート（東京化成社製、試薬）を、可塑剤（ＡＤ３）として準備した。
【０１００】
＜実施例１〜１５、比較例１〜９＞
−混練および射出成形−
表３に示す仕込み組成比で、シリンダ温度を表３にしたがって調製し、２軸混練装置（東芝機械社製、ＴＥＸ４１ＳＳ）にて混練を実施し、樹脂組成物（ペレット）を得た。なお、仕込み組成比は、セルロースアシレート１００質量部（セルロースアセテートプロピオネート１００質量部、セルロースアセテート１００質量部、又はセルロースアセテートブチレート１００質量部）に対する量である。
得られたペレットについて、射出成形機（日精樹脂工業社製、ＮＥＸ１４０ＩＩＩ）を用い、射出ピーク圧力が１８０ＭＰａを越えないシリンダ温度で、ＩＳＯ多目的ダンベル（測定部幅１０ｍｍ×厚み４ｍｍ）を成形した。
【０１０１】
［評価］
−引張破断伸度および引張弾性率−
得られたＩＳＯ多目的ダンベルについて、万能試験装置（（株）島津製作所製、オートグラフＡＧ−Ｘｐｌｕｓ）を用いて、ＩＳＯ５２７に準ずる方法で、引張破断伸度と引張弾性率を測定した。結果を表３にまとめる。
【０１０２】
【表３】
2018127579.tif 000011
【０１０３】
なお、表３中、「ＡＣ」は、セルロースアシレートを、「ＰＨＡ」は、ポリヒドロキシアルカノエートを、それぞれ表す。
【０１０４】
上記結果から、本実施例では、比較例に比べ、引張弾性率および引張破断伸度の評価結果が良好であることがわかる。